정극 합제 함유 페이스트 의 도포 량 을 조절 함 으로써 , 캘린더 처리 후 의 정극 의 전체 두께 를 209 ㎛ 로 한 것 이외 에 는 실시 예 1 과 동일 하 게 하 여 정극 을 제조 하 였 다 . 또 , SiO 와 탄소 재료 의 복합체 와 흑연 의 혼합비 ( 질량비 ) 를 40 : 60 으로 하 고 부극 합제 함유 페이스트 의 도포 량 을 조정 함 으로써 , 캘린더 처리 후 의 전체 두께 를 82 ㎛ 로 한 것 이외 에 는 , 실시 예 1 과 동일 하 게 하 여 부극 을 제조 하 였 다 . 그리고 , 상기 정극 과 상기 부극 을 사용 한 것 이외 에 는 , 실시 예 1 과 동일 하 게 하 여 각 형 비수 이 차 전지 를 제조 하 였 다 .